(57)【要約】      （修正有）【課題】抗菌機能を有する傘、又は杖用のハンドルを提供する。【解決手段】プラスティック系樹脂を用いて成型するハンドルにおいて、プラスティック系樹脂に無機抗菌剤を加えて混錬して成型して構成される。抗菌効果は、傘又は杖用のハンドルの製品特性に応じた客観的な試験により示すことができ、傘又は杖の利用者が安心して利用できる。【選択図】図１
0003230363.tif 000002
【実用新案登録請求の範囲】
【請求項１】
プラスティック系樹脂を用いて成型するハンドルにおいて、
当該プラスティック系樹脂に無機抗菌剤を加えて混錬して成型して構成される、
当該ハンドルの表面上に抗菌効果を有することを特徴とする傘又は杖用のハンドル。
【請求項２】
傘又は杖用のハンドルにおいて、
プラスティック系フィルムシートに無機抗菌剤を加えて混錬して、
当該フィルムシートに抗菌効果を有するものとし、
当該フィルムシートを傘又は杖用のハンドルに取り付けたことを特徴とする傘又は杖用のハンドル。
【請求項３】
傘又は杖用のハンドルの表面に塗布する塗装剤に、無機抗菌剤を加えて混錬して、当該塗装剤に抗菌効果を有するものとし、当該塗装剤を傘又は杖用のハンドルの表面に塗布したことを特徴とする傘又は杖用のハンドル。
【請求項４】
前記無機抗菌剤に抗ウイルス効果をも有することを特徴とした請求項１乃至４にいずれかに記載の傘又は杖用のハンドル。
【考案の詳細な説明】
【技術分野】
【０００１】
本考案は、抗菌機能等を持たせた傘及び杖のハンドルを提供するものである。
【背景技術】
【０００２】
洋傘、和傘など傘、及び、ステッキ・杖には、人間がこれを持つための持ち手（ハンドル）が備え付けられています。ハンドルの材質は、竹、藤、木、コルク材などの天然物に塗料を塗ったものや、量産性に優れた合成樹脂が使用されています。
【０００３】
一般的には合成樹脂は、フェノール樹脂、メラミン樹脂、エポキシ樹脂のような熱硬化性樹脂、ポリエチレン、ポリプロピレン、ポリ塩化ビニル、ポリスチレンのような熱可塑性樹脂などが挙げられます。
【０００４】
また、傘や杖のハンドルには、天然皮革や合成皮革などで被膜して握り感触の向上や高級感を奏するものがあります。また、傘や杖のハンドルには、スポンジ状のものとして、ハンドルのグリップ感を向上させるものなどがあります。
【考案の概要】
【考案が解決しようとする課題】
【０００５】
これまでの先行技術は、傘や杖のハンドルの耐久性の向上、持ち手の使用感の向上などに資する考案等が開示されている。
【０００６】
昨今の公衆衛生の意識の高まりから、傘や杖のハンドルについても、その抗菌機能が高まっています。また、シェアリングエコノミーを背景として、貸し傘など不特定多数が１本の傘などを使用するケースもあり、科学的データに基づく抗菌機能などを有するハンドルを考案したものです。
【課題を解決するための手段】
【０００７】
本考案がその技術的課題を解決するために用いる技術的手段としては、次のようなものである。
【０００８】
すなわち、プラスティック系樹脂を用いて成型するハンドルにおいて、当該プラスティック系樹脂に無機抗菌剤を加えて混錬して成型して構成される、当該ハンドルの表面上に抗菌効果を有することを特徴とする傘又は杖用のハンドルとする。
【０００９】
傘又は杖用のハンドルにおいて、プラスティック系フィルムシートに無機抗菌剤を加えて混錬して、当該フィルムシートに抗菌効果を有するものとし、当該フィルムシートを傘又は杖用のハンドルに取り付けたことを特徴とする傘又は杖用のハンドルとする。
【００１０】
傘又は杖用のハンドルの表面に塗布する塗装剤に、無機抗菌剤を加えて混錬して、当該塗装剤に抗菌効果を有するものとし、当該塗装剤を傘又は杖用のハンドルの表面に塗布したことを特徴とする傘又は杖用のハンドルとする。
【００１１】
前記無機抗菌剤に抗ウイルス効果をも有することを特徴とした傘又は杖用のハンドルとする。
【考案の効果】
【００１２】
本考案により、ハンドルの表面上に抗菌効果を有することを特徴とする傘又は杖用のハンドルが提供することができたものである。抗菌効果については、傘又は杖用のハンドルとの製品特性に応じた客観的な試験により示すことができ、客観的な抗菌機能を奏する効果に加えて、傘又は杖の利用者が安心して利用できるといった効果もある。  
【００１３】
以下、添付図面及び実施例を組み合わせて本考案を更に説明する。
【図面の簡単な説明】
【００１４】
【図１】傘及び杖のハンドルを表した図
【図２】本考案の黄色ブドウ球菌に対する抗菌機能を示すデータ
【図３】本考案の大腸菌に対する抗菌機能を示すデータ
【考案の実施の形態】
【００１５】
実施例１
図1a及び図１bは、傘のハンドルを表した図です。図１aは、一般的な洋傘のハンドルを示すます。ハンドルはJの字の形状をしており、傘を開いたときに上向きに持ちやすく、また、傘を閉じた状態での下向きでも持ちやすいハンドルとなっています。図１bは、一般的な折り畳み傘のハンドルを示します。小型・軽量化の観点から、円柱の形状をしており、その中心部が傘の中棒と結合している。
【００１６】
図１cは、杖のハンドルを示した図です。杖の中棒に対してTの字の形状をしており、ハンドル部分の流れは概ね人間の手甲と同じ長さとしている。杖の中棒に対して左右が均等の長さではなく、いずれかの片方のみが長く、親指とそれ以外の指で挟むように把持することができるものである。なお、本考案においては、傘及び杖のハンドルの形状は、上記に限定されるものではない。
【００１７】
実施例２
次に、傘及び杖のハンドルに抗菌機能を持たせた実施例について説明する。本実施例では、抗菌機能のあるハンドルとするために、プラスティック系フィルムシートに無機抗菌剤を加えて混錬して、当該フィルムシートに抗菌効果を有するものとし、当該フィルムシートを傘又は杖用のハンドルに取り付けたことを特徴とするものとする。
【００１８】
前記フィルムシートは、ポリエチレンフィルムを選択した。無機抗菌剤は、一般社団法人抗菌製品技術協議会の定める薬剤を用いた。図２及び図３は、抗菌試験の実施例である。抗菌性試験は、JISZ2801：2010（抗菌加工製品、抗菌性試験方法・抗菌効果）とした。
【００１９】
抗菌性試験は、具体的には下記の通りである。試験菌種は、黄色ぶどう球菌（NBRC１２７３２）、大腸菌（NBRC３９７２）であり、試験菌液の生菌数は、黄色ぶどう球菌
（3.6×10５/ml）、大腸菌（５.6×10５/ml）とし、試験菌液の接種量を0.4ｍｌとした。
【００２０】
抗菌加工試験片及び無加工試験片の種類は、ポリプロピレン板として、その形状・厚みを、それぞれ50mm（縦）×45mm（横）×3.8mm（厚み）とした。また、抗菌加工試験片及び無加工試験片の清浄化の方法は、試験片の全面を純度99％以上のエタノールを吸収させた局方ガーゼで軽く拭いた後、十分に乾燥させた。
【００２１】
図２上段は、黄色ぶどう球菌に対する抗菌性能の試験結果（耐水試験）を示します。傘や杖のハンドルは通常の使用時は水に触れる機会がなく、あっても洗浄等の機会のみの製品であることから耐水試験の区分は０としている。抗菌処理をしていない無加工の場合に、接種直後の生菌数の対数平均値は3.92であり、２４時間培養後では4.29と増加していることが示されている。
【００２２】
他方で、本考案に係る抗菌処理をした場合では、同じ数の生菌数を接種しても２４時間培養後には検出できない程度までに減少していることが示され、抗菌活性値は4.5となっている。JIS Z 2801 抗菌性試験方法で定められている試験方法で、抗菌効果の程度を判定する指標の値である。無加工品の24 時間培養後菌数(B)を抗菌加工品の24 時間培養後菌数(C)で除した数の対数値で算出される。抗菌活性値2.0 以上(99%以上の死滅率)で抗菌効果があると規定されている。
【００２３】
次に、図２下段に黄色ぶどう球菌に対する抗菌性能の試験結果（耐光試験）を説明する。耐光試験とは、抗菌又は防カビ機能を付与された加工製品が、光（特に紫外線）に曝されることで、製品表面から機能が失われ、その性能が低下することを想定し、耐光性試験区分で定めた試験条件（試験装置と照射時間）により処理した試験片を作製し、加工製品の性能基準に応じた試験（抗菌性試験や防カビ試験など）を行うことで製品の性能の持続性（耐光性）を評価するものである。
【００２４】
傘や杖のハンドルは、光照射の機会が少ない製品（屋内で使用する製品等）であるので、区分１で耐光試験を実施した。無加工及び抗菌加工にキセノンを10±0.5時間、サンシャインを8±0.4時間の光照射を行い試験した。
【００２５】
抗菌処理をしていない無加工の場合に、接種直後の生菌数の対数平均値は3.9４であり、２４時間培養後では4.2１と増加していることが示されている。他方で、本考案に係る抗菌処理をした場合では、同じ数の生菌数を接種しても２４時間培養後には検出できない程度までに減少していることが示され、抗菌活性値は4.４となっている。
【００２６】
図３は、大腸菌に対する抗菌性能の試験結果（耐水試験・耐光試験）を示す。耐水試験では、抗菌処理をしていない無加工の場合に、接種直後の生菌数の対数平均値は４.05であり、２４時間培養後では5.98と増加していることが示されている。他方で、本考案に係る抗菌処理をした場合では、同じ数の生菌数を接種しても２４時間培養後には検出できない程度までに減少していることが示され、抗菌活性値は6.2となっている。
【００２７】
耐光試験では、抗菌処理をしていない無加工の場合に、接種直後の生菌数の対数平均値は４.07であり、２４時間培養後では5.93と増加していることが示されている。他方で、本考案に係る抗菌処理をした場合では、同じ数の生菌数を接種しても２４時間培養後には検出できない程度までに減少していることが示され、抗菌活性値は6.1となっている。
【００２８】
上述にように、これらの試験により本考案の傘及び杖のハンドルに取り付けるフィルムシートが抗菌性能を有することが示された。また、この試験で用いた無機抗菌剤の性能も同時に示すことができたものである。
【符号の説明】
【００２９】
１  ハンドル
２  中棒
【図１】
0003230363.tif 000003
【図２】
0003230363.tif 000004
【図３】
0003230363.tif 000005
【手続補正書】
【提出日】令和2年11月11日(2020.11.11)
【手続補正１】
【補正対象書類名】実用新案登録請求の範囲
【補正対象項目名】全文
【補正方法】変更
【補正の内容】
【実用新案登録請求の範囲】
【請求項１】
プラスティック系樹脂を用いて成型するハンドルにおいて、
当該プラスティック系樹脂に無機抗菌剤を加えて混錬して成型して構成される、当該ハンドルの表面上に抗菌効果を有することを特徴とする傘又は杖用のハンドル。
【請求項２】
傘又は杖用のハンドルにおいて、
プラスティック系フィルムシートに無機抗菌剤を加えて混錬して、
当該フィルムシートに抗菌効果を有するものとし、当該フィルムシートを傘又は杖用のハンドルに取り付けたことを特徴とする傘又は杖用のハンドル。
【請求項３】
傘又は杖用のハンドルの表面に塗布する塗装剤に、無機抗菌剤を加えて混錬して、当該塗装剤に抗菌効果を有するものとし、当該塗装剤を傘又は杖用のハンドルの表面に塗布したことを特徴とする傘又は杖用のハンドル。
【請求項４】
前記無機抗菌剤に抗ウイルス効果をも有することを特徴とした請求項１乃至３にいずれかに記載の傘又は杖用のハンドル。